(57)【要約】【課題】  光・電子材料、医・農薬等に関わる機能性化学品として有用なシクロアルキル芳香族化合物を効率的に製造する方法を提供する。【解決手段】  ベンゼン、ビフェニル及びテルフェニルから選ばれる炭化水素環を有するベンゼン化合物と、シクロアルカノール又はシクロアルケンを、マイクロ波照射下、ゼオライト触媒存在下で反応させ、シクロアルキル芳香族化合物を製造する。ゼオライト触媒としては、モルデナイト型、ＺＳＭ−５型、ベータ型等のものを使用でき、シリカ／アルミナ比が２〜８００のものを使用することが好ましい。【選択図】  なし【特許請求の範囲】
【請求項１】
下記一般式（I）
ＲＨ      （I）
（式中、Ｒは、ベンゼン、ビフェニル及びテルフェニルから選ばれる炭化水素環から水素原子を除いて得られる１価の基を示し、環上の水素原子の一部が反応に関与しない基で置換されていてもよい。）
で表されるベンゼン化合物と下記一般式（IIＡ）
【化１】
2012097015.tif 000013
（式中、ｎは１〜１４の整数を示し、環上の水素原子の一部が反応に関与しない基で置換されていてもよい。）
で表されるシクロアルカノール、又は、下記一般式（IIＢ）
【化２】
2012097015.tif 000014
（式中、ｍは１〜１４の整数を示し、環上の水素原子の一部が反応に関与しない基で置換されていてもよい。）
で表されるシクロアルケンを、マイクロ波照射下、ゼオライト触媒存在下で反応させることを特徴とする下記一般式（III）
【化３】
2012097015.tif 000015
（式中、Ｒは前記と同じ意味であり、ｐは、式（IIＡ）との反応ではｎであり、式（IIＢ）との反応ではｍである。また、環上の水素原子の一部が式（IIＡ）または式（IIＢ）に由来する反応に関与しない基で置換されていてもよい。）
で表されるシクロアルキル芳香族化合物の製造方法。
【請求項２】
前記のゼオライト触媒として、モルデナイト型、ＺＳＭ−５型、ベータ型、Ｙ型のゼオライトを使用することを特徴とする請求項１に記載の製造方法。
【請求項３】
前記のゼオライトとして、シリカ／アルミナ比が２〜８００のものを使用することを特徴とする請求項１又は２に記載の製造方法。
【請求項４】
請求項１〜３のいずれか１項に記載の製造方法で得られた、下記一般式（IＶ）で表されるシクロアルキル芳香族化合物。
【化４】
2012097015.tif 000016
（式中、Ｒ’は１，４−ベンゾジオキサン−６−イル基又は２，３−ジヒドロベンゾフラン−５−イル基で、ｑは４である。）
【発明の詳細な説明】
【技術分野】
【０００１】
本発明は、シクロアルキルベンゼン類の効率的な製造方法に関する。
【背景技術】
【０００２】
ベンゼン、ビフェニル、テルフェニル等のベンゼン環を有するシクロアルキルベンゼン類は、光・電子材料、医・農薬等に関わる機能性化学品あるいはそれらの合成中間体等として利用価値が高い。たとえば、シクロヘキシル基を有するシクロヘキシルビフェニル等は液晶性を有していることから、ディスプレイ材料を中心とした光・電子材料用の機能性化学品として利用できる（たとえば特許文献１、２）。
それらシクロアルキルベンゼン類の主要な製法としては、たとえば、（Ａ）シクロアルカノールまたはシクロアルケンを、塩化アルミニウム、ポリリン酸、トリフルオロメタンスルホン酸スカンジウム（III）、塩化金（III）／ヘキサフルオロアンチモン酸銀等の酸性触媒存在下でベンゼン化合物と反応させる方法（たとえば非特許文献１〜４）、（Ｂ）シクロアルキルグリニャール試薬を金属触媒存在下でハロゲン化ベンゼン化合物と反応させる方法（たとえば非特許文献５、６）等が知られていた。
【０００３】
しかしながら、従来法（Ａ）、（Ｂ）ではそれぞれに問題点があった。
たとえば、従来法（Ａ）では、（１）水や湿気と反応しやすい塩化アルミニウム触媒等が必要である、（２）反応後の酸触媒の分離・回収が困難である、（３）ベンゼン化合物との反応における位置選択性が低く、パラ体だけでなくその位置異性体であるオルト体等が相当量生成する（たとえばアニソールの反応ではパラ体：オルト体＝２：１〜１：２程度）等の問題があり、また、従来法（Ｂ）でも、（１）水や湿気と反応しやすく取り扱い困難なグリニャール試薬を使用する必要がある、（２）反応後にマグネシウム塩等の廃棄物が大量に生じる等の問題があった。
【０００４】
一方、芳香族化合物をアルキル化する方法としては、ゼオライト触媒存在下で、芳香族化合物を、ハロゲン化炭化水素、アルケン又はアルコールと反応させる方法が知られている。
たとえば、シリカ／アルミナ比が５のＹ型ゼオライト触媒等の存在下、臭化シクロヘキサンやシクロヘキセンを用いて、ナフタレン化合物の２，６−ジアルキル化反応を行う方法が報告されている（たとえば非特許文献７）。
また、シリカ／アルミナ比が２４０のモルデナイト型ゼオライト触媒（東ソー社製、ＨＳＺ−６９０ＨＯＡ）等の存在下、ナフタレンと２−プロパノール又はｔｅｒｔ−ブタノールとの反応をマイクロ波照射下で行うことにより、アルキル基として非環状のアルキル基を有する２，６−ジアルキルナフタレンを製造できることが知られている（特許文献３）。
しかしながら、それらの報告例では、ナフタレン以外の芳香族化合物についての説明や実施例は一切なく、ナフタレン以外の芳香族化合物の反応で、どのような触媒や反応条件が適しているか等については、何ら知られていなかった。
【先行技術文献】
【特許文献】
【０００５】
【特許文献１】特開平６−７１９９２号公報
【特許文献２】特開平９−２０３０２１号公報
【特許文献３】特開２００９−２６３２６４号公報
【非特許文献】
【０００６】
【非特許文献１】Ｃｈｅｍ．Ａｂｓｔｒ．，５３，９１１３ｉ（１９５７）
【非特許文献２】Ｊ．Ａｍ．Ｃｈｅｍ．Ｓｏｃ．，７６，４５５０（１９５４）
【非特許文献３】Ｃｈｅｍ．Ｃｏｍｍｕｎ．，１６９５（２０００）
【非特許文献４】Ｊ．Ｏｒｇａｎｏｍｅｔ．Ｃｈｅｍ．，６９４，４９４（２００９）
【非特許文献５】Ｊ．Ａｍ．Ｃｈｅｍ．Ｓｏｃ．，１２６，３６８６（２００４）
【非特許文献６】Ｊ．Ａｍ．Ｃｈｅｍ．Ｓｏｃ．，１３０，８７７３（２００８）
【非特許文献７】Ｊ．Ｏｒｇ．Ｃｈｅｍ．，５７，５０４０（１９９２）
【発明の概要】
【発明が解決しようとする課題】
【０００７】
本発明は、以上のような事情に鑑みてなされたものであって、上記問題点を回避して、シクロアルキルベンゼン類をより効率的に製造することを目的とするものである。
【課題を解決するための手段】
【０００８】
本発明者らは、上記課題を解決すべく鋭意研究を重ねた結果、ベンゼン環を有する化合物とシクロアルカノールまたはシクロアルケンとの反応が、マイクロ波照射下、特定のゼオライト触媒存在下でスムーズに進行し、シクロアルキルベンゼン類が収率よく得られるという新規な事実を見出し、本発明を完成させるに至った。
すなわち、この出願は以下の発明を提供するものである。
【０００９】
〈１〉下記一般式（I）
ＲＨ      （I）
（式中、Ｒは、ベンゼン、ビフェニル及びテルフェニルから選ばれる炭化水素環から水素原子を除いて得られる１価の基を示し、環上の水素原子の一部が反応に関与しない基で置換されていてもよい。）
で表される、ベンゼン環を有する化合物（以下、単に「ベンゼン化合物」という。）と、下記一般式（IIＡ）
【００１０】
【化１】
2012097015.tif 000002
（式中、ｎは１〜１４の整数を示し、環上の水素原子の一部が反応に関与しない基で置換されていてもよい。）
で表されるシクロアルカノール、又は、下記一般式（IIＢ）
【００１１】
【化２】
2012097015.tif 000003
（式中、ｍは１〜１４の整数を示し、環上の水素原子の一部が反応に関与しない基で置換されていてもよい。）
で表されるシクロアルケンを、マイクロ波照射下、ゼオライト触媒存在下で反応させることを特徴とする下記一般式（III）
【００１２】
【化３】
2012097015.tif 000004
（式中、Ｒは前記と同じ意味であり、ｐは、式（IIＡ）との反応ではｎであり、式（IIＢ）との反応ではｍである。また、環上の水素原子の一部が式（IIＡ）または式（IIＢ）に由来する反応に関与しない基で置換されていてもよい。）
で表される化合物（以下、「シクロアルキル芳香族化合物」という。）の製造方法。
〈２〉前記のゼオライト触媒として、モルデナイト型、ＺＳＭ−５型、ベータ型、Ｙ型のゼオライトを使用することを特徴とする〈１〉に記載の製造方法。
〈３〉前記のゼオライトとして、シリカ／アルミナ比が２〜８００のものを使用することを特徴とする〈１〉又は〈２〉に記載の製造方法。
〈４〉〈１〉〜〈３〉のいずれかの製造方法で得られた、下記一般式（IＶ）で表されるシクロアルキル芳香族化合物。
【００１３】
【化４】
2012097015.tif 000005
（式中、Ｒ’は１，４−ベンゾジオキサン−６−イル基又は２，３−ジヒドロベンゾフラン−５−イル基で、ｑは４である。）
【発明の効果】
【００１４】
本発明の製造方法を用いることにより、取り扱い容易な原料と触媒を用いて、大量の廃棄物を排出せずに、シクロアルキルベンゼン類を従来の方法に比べより短時間で効率よく製造することができる。
【発明を実施するための形態】
【００１５】
以下、本発明について詳細に説明する。
本発明の製造方法は、ベンゼン化合物とシクロアルカノール又はシクロアルケンを、ゼオライト触媒の存在下で反応させることを特徴とする。
本発明において、原料として使用するベンゼン化合物は、下記一般式（I）
ＲＨ      （I）
で表される化合物である。
【００１６】
一般式（I）において、Ｒは、ベンゼン、ビフェニル及びテルフェニルから選ばれる炭化水素環から水素原子を除いて得られる１価の基を示す。
また、Ｒはその環上の水素原子の一部が反応に関与しない基で置換されていてもよく、それらの基の具体例としては、メチル基、イソプロピル基、ブチル基、ヘキシル基、シクロヘキシル基、デシル基、テトラデシル基等のような炭素数が１〜１８のアルキル基、メトキシ基、エトキシ基、イソプロポキシ基、ヘキシルオキシ基、オクチルオキシ基、ドデシルオキシ基、オクタデシルオキシ基のような炭素数が１〜１８のアルコキシ基、フッ素原子、塩素原子、臭素原子のようなハロゲン原子の他に、環上の２つの炭素原子を結合させる２価の基であるオキシエチレン基やオキシエチレンオキシ基等を挙げることができる。
したがって、一般式（I）のベンゼン化合物の具体例としては、ベンゼン、トルエン、アニソール、エトキシベンゼン、ブトキシベンゼン、メチルアニソール、フルオロアニソール、クロロアニソール、ブロモアニソール、２，３−ジヒドロベンゾフラン、１，４−ベンゾジオキサン、ビフェニル、４−ｔｅｒｔ−ブチルビフェニル、４−メトキシビフェニル、４−オクタデシルオキシビフェニル、ｐ−テルフェニル、ｍ−テルフェニル等が挙げられる。
【００１７】
一方、上記一般式（I）と反応させるシクロアルカノール又はシクロアルケンはそれぞれ、下記一般式（IIＡ）又は下記一般式（IIＢ）で表されるものである。
【００１８】
【化１】
2012097015.tif 000006
【００１９】
【化２】
2012097015.tif 000007
【００２０】
一般式（IIＡ）のシクロアルカノールにおいて、ｎは１〜１４の整数を示す。また、環上の水素原子の一部は、反応に関与しない基で置換されていてもよい。それらの基の具体例としては、メチル基、プロピル基、イソプロピル基、ブチル基、ｔｅｒｔ−ブチル基、アミル基、ヘキシル基、シクロヘキシル基、デシル基、テトラデシル基等のような炭素数が１〜１８のアルキル基、メトキシ基、エトキシ基、イソプロポキシ基、ヘキシルオキシ基、オクチルオキシ基、テトラデシルオキシ基のような炭素数が１〜１８のアルコキシ基、フッ素原子等が挙げられる。
したがって、それらの基等を有するシクロアルカノールの具体例としては、シクロプロパノール、シクロブタノール、シクロペンタノール、シクロヘキサノール、４−メチルシクロヘキサノール、４−プロピルシクロヘキサノール、４−ブチルシクロヘキサノール、４−ｔｅｒｔ−ブチルシクロヘキサノール、４−アミルシクロヘキサノール、４−シクロヘキシルシクロヘキサノール、シクロヘプタノール、シクロオクタノール、シクロデカノール、シクロドデカノール、シクロテトラデカノール等を挙げることができる。
【００２１】
一方、一般式（IIＢ）のシクロアルケンにおいて、ｍは１〜１４の整数を示す。また、環上の水素原子の一部は、反応に関与しない基で置換されていてもよい。それらの基の具体例としては、上記一般式（IIＡ）の場合と同様のものが挙げられる。
したがって、それらの基等を有するシクロアルケンの具体例としては、シクロプロペン、１−メチルシクロプロペン、シクロブテン、シクロペンテン、シクロヘキセン、１−メチル−１−シクロヘキセン、４−メチル−１−シクロヘキセン、シクロヘプテン、シクロオクテン、シクロデセン、シクロドデセン、シクロテトラデセン等を挙げることができる。
【００２２】
シクロアルカノール又はシクロアルケンに対するベンゼン化合物のモル比は任意に選ぶことができるが、シクロアルカノール又はシクロアルケンに対するシクロアルキル芳香族化合物の収率を考慮すれば、通常０．４以上３００以下であり、より好ましくは０．５以上２００以下であり、さらに好ましくは０．５以上１５０以下である。
【００２３】
本発明によれば、上記一般式（I）のベンゼン化合物と、上記一般式（IIＡ）で表されるシクロアルカノール又は上記一般式（IIＢ）で表されるシクロアルケンとを反応させることにより、下記一般式（III）
【００２４】
【化３】
2012097015.tif 000008
で表されるシクロアルキル芳香族化合物を製造できる。
式中、Ｒは前記と同じ意味であり、ｐは、式（IIＡ）との反応ではｎであり、式（IIＢ）との反応ではｍである。
また、環上の水素原子の一部が式（IIＡ）または式（IIＢ）に由来する反応に関与しない基で置換されていてもよい。
一般式（III）中のＲの具体例としては、上記一般式（I）で例示したもの等を挙げることができる。
【００２５】
また本発明の方法により、下記一般式（IV）で表される新規なシクロアルキル芳香族化合物を提供できる。
【００２６】
【化４】
2012097015.tif 000009
（式中、Ｒ’は１，４−ベンゾジオキサン−６−イル基又は２，３−ジヒドロベンゾフラン−５−イル基で、ｑは４である。）
【００２７】
一般式（IV）のシクロアルキル芳香族化合物は、たとえば、１，４−ベンゾジオキサン又は２，３−ジヒドロベンゾフランとシクロヘキサノールとを反応させて製造できる。
一般式（IV）のシクロアルキル芳香族化合物は、シクロヘキシル環を有する光電子材料と類似の構造を有しており、光・電子材料等の機能性材料あるいはその合成中間体として有用である。
【００２８】
本発明の製造法では、上記一般式（I）のベンゼン化合物のベンゼン環が反応性の異なる複数の反応点を有する場合、シクロアルカノール又はシクロアルケンは、最も電子密度が高く立体障害が少ない環内炭素原子と優先的に反応する。
たとえば、アルコキシ置換基を有するベンゼン環では、シクロアルカノール又はシクロアルケンはアルコキシ基に対してパラ位の炭素と優先的に反応して、パラ体を主生成物として与える。さらに、２，３−ジヒドロベンゾフランのような芳香族化合物では、アルコキシ基に対してパラ位の炭素原子とアルキル基に対してパラ位の炭素原子が存在するが、電子供与性がより高いと考えられるアルコキシ基に対してパラ位の炭素原子が優先的に反応する。
【００２９】
以上のように、本発明の反応は、求電子置換反応で一般的に見られる位置選択性を示すが、触媒の構造も位置選択性に大きく影響する。本発明で用いるゼオライト触媒は規則的細孔を有し、細孔の形状や孔径等に基づく形状選択性を示すために、芳香環の位置選択的反応に対してとくに有利である。たとえば、一置換ベンゼンであるアニソールを原料に用いた場合には、立体障害が最も小さいパラ体生成物を他の位置異性体に対して有利に製造することができ、触媒を適切に選択すれば、パラ体をオルト体等の位置異性体に対して１０倍以上の比で製造することができる。
【００３０】
本発明では、プロトン性水素原子あるいは金属カチオン（アルミニウム、チタン、ガリウム、鉄、セリウム、スカンジウム等）を有するゼオライトを触媒として使用できる。
【００３１】
ゼオライトの種類としては、Ｙ型、ベータ型、モルデナイト型、ＺＳＭ−５型、フェリエライト型又はＳＡＰＯ型等の基本骨格を有する各種のゼオライトが使用可能である。
その中で好ましいのは、Ｙ型、ベータ型、モルデナイト型、ＺＳＭ−５型で、より好ましいのは、ベータ型、モルデナイト型、ＺＳＭ−５型である。
【００３２】
また、シクロアルカノール又はシクロアルケンの環の大きさに応じて、好ましい触媒の種類が変化する。
すなわち、ベータ型、モルデナイト型、ＺＳＭ−５型では、触媒の細孔径の大きさは、ベータ型（１２員環細孔）＞モルデナイト型（１２員環と８員環細孔）＞ＺＳＭ−５型（１０員環細孔）の順序と考えられるが（たとえば、小野嘉夫、八嶋建明編集、「ゼオライトの科学と工学」、講談社（２０００）；ｐ．４〜８）、生成物の収率・選択率の点では、シクロアルカノール又はシクロアルケンの環の大きさが、５員環以下である場合にはＺＳＭ−５型又はモルデナイト型が好ましく、ＺＳＭ−５型がより好ましい。また、６員環である場合にはモルデナイト型、ベータ型、Ｙ型が好ましく、モルデナイト型がより好ましい。さらに、７〜１０環ではモルデナイト型、ベータ型が好ましく、１０員環以上ではベータ型が好ましい傾向を示す。
【００３３】
また、アニソール等、ベンゼンの一置換体を原料とする場合、生成物であるシクロアルキルベンゼン類にはパラ体、オルト体等の位置異性体が存在するが、その位置選択性にも触媒の細孔径の大きさが影響を及ぼす。
たとえば、シクロアルカノール又はシクロアルケンの環の大きさが５員環である場合、細孔径の小さいＺＳＭ−５型はモルデナイト型の触媒よりも高い収率・選択率でパラ体を与えることができる。一方、シクロアルカノール又はシクロアルケンの環の大きさが６員環である場合には、細孔径の小さいモルデナイト型は、ベータ型、Ｙ型の触媒よりも高い収率・選択率でパラ体を与えることができる。
【００３４】
上記のゼオライトにおいては、プロトン性水素原子を有するブレンステッド酸型のものや金属カチオンを有するルイス酸型のものなど、各種のゼオライトを使用できる。この中で、プロトン性水素原子を有するプロトン型のものは、Ｈ−Ｙ型、Ｈ−ＳＤＵＳＹ型、Ｈ−ＳＵＳＹ型、Ｈ−ベータ型、Ｈ−モルデナイト型、Ｈ−ＺＳＭ−５型、Ｈ−フェリエライト型等で表される。また、アンモニウム型のものである、ＮＨ４−Ｙ型、ＮＨ４−ＶＵＳＹ型、ＮＨ４−ベータ型、ＮＨ４−モルデナイト型、ＮＨ４−ＺＳＭ−５型、ＮＨ４−フェリエライト型等のゼオライトを焼成して、プロトン型に変換したものを使用することもできる。なお、上記プロトン型及びアンモニウム型のゼオライトで、Ｈ−ＳＤＵＳＹ型、Ｈ−ＳＵＳＹ型、ＮＨ４−ＶＵＳＹ型で表したものは、いずれもＹ型の基本骨格を有するものである。
【００３５】
さらに、ゼオライトのシリカ／アルミナ比については、原料の種類等の反応条件に応じて各種の比を選択できるが、好ましくは２〜８００であり、より好ましくは１０〜６００であり、さらに好ましくは２０〜３００であり、とくに好ましくは３０〜２００である。
【００３６】
それらゼオライトとしては、市販品を含む各種のものを使用できる。市販品の具体例を示すと、Ｙ型ゼオライトとしては、ゼオリスト社より市販されている、ＣＢＶ７６０、ＣＢＶ７８０、ＣＢＶ７２０、ＣＢＶ７１２及びＣＢＶ６００等、東ソー社より市販されているＨＳＺ−３６０ＨＯＡ及びＨＳＺ−３２０ＨＯＡ等が挙げられる。また、ベータ型ゼオライトとしては、ゼオリスト社より市販されている、ＣＰ８１１Ｃ、ＣＰ８１４Ｎ、ＣＰ７１１９、ＣＰ８１４Ｅ、ＣＰ７１０５、ＣＰ８１４Ｃ、ＣＰ８１１ＴＬ、ＣＰ８１４Ｔ、ＣＰ８１４Ｑ、ＣＰ８１１Ｑ、ＣＰ８１１Ｅ−７５、ＣＰ８１１Ｅ及びＣＰ８１１Ｃ−３００等、東ソー社より市販されている、ＨＳＺ−９８０ＨＯＡ、ＨＳＺ−９４０ＨＯＡ及びＨＳＺ−９３０ＨＯＡ等、ＵＯＰ社より市販されているＵＯＰ−Ｂｅｔａ等が挙げられ、モルデナイト型ゼオライトとしては、ゼオリスト社より市販されているＣＢＶ２１Ａ及びＣＢＶ９０Ａ等、東ソー社より市販されている、ＨＳＺ−６６０ＨＯＡ、ＨＳＺ−６２０ＨＯＡ及びＨＳＺ−６９０ＨＯＡ等が挙げられる。さらに、ＺＳＭ−５型ゼオライトとしては、ゼオリスト社より市販されている、ＣＢＶ２８０１４、ＣＢＶ８０１４、ＣＢＶ５５２４Ｇ及びＣＢＶ８０２０等、東ソー社より市販されている、ＨＳＺ−８７０ＮＨＡ、ＨＳＺ−８６０ＨＯＡ及びＨＳＺ−８５０ＨＯＡ等が挙げられ、フェリエライト型ゼオライトとしては、ゼオリスト社より市販されているＣＰ９１４及びＣＰ９１４Ｃ等が挙げられる。
【００３７】
原料に対する触媒量は任意に決めることができるが、重量比では、通常は０．０００１〜１００程度で、好ましくは０．００１〜７０程度、さらに好ましくは０．００１〜５０程度である。
【００３８】
本発明の反応は、反応温度や反応圧力に応じて、液相又は気相状態で行うことができる。また、反応装置の形態としては、バッチ型、フロー型等、従来知られている各種形態で行うことができる。反応温度は、２０℃以上、好ましくは２０〜４００℃、より好ましくは、２０〜３５０℃である。さらに、反応圧力は、通常０．１〜１００気圧で、好ましくは０．１〜８０気圧、より好ましくは０．１〜６０気圧である。反応時間は、反応温度、触媒量、反応装置の形態等に依存するが、１〜４００分、好ましくは１〜３２０分、より好ましくは１〜２４０分程度である。
【００３９】
また、反応を液相系で行う場合、溶媒の有無にかかわらず実施できるが、溶媒を用いる場合には、デカリン（デカヒドロナフタレン）、デカン等の炭化水素、クロロベンゼン、１，２−又は１，３−ジクロロベンゼン、１，２，３−又は１，２，４−トリクロロベンゼン等のハロゲン化炭化水素、ジブチルエーテル等のエーテル等、原料と反応するものを除いた各種の溶媒が使用可能で、２種以上混合して用いることもできる。また、反応を気相で行う場合には、窒素等の不活性ガスを混合して反応を行うこともできる。
【００４０】
マイクロ波照射を用いる本反応系では、原料としてシクロアルカノールを用いる場合、それらの原料や共生成物である水が大きい誘電損失係数を有し、マイクロ波を効率よく吸収するため、反応が促進される。また、ゼオライト触媒も比較的大きい誘電損失係数を有しマイクロ波を吸収するため、マイクロ波照射下では触媒表面からの水の脱着や固体酸触媒の活性点での反応が促進される。
さらに、本反応ではマイクロ波を吸収して発熱する加熱材（サセプター）を反応系に添加することができる。加熱材の種類としては、活性炭、黒鉛、炭化ケイ素、炭化チタン等、従来公知の各種のものを使用できる。また、先に記載した触媒と加熱材の粉末を混合して、セピオライト、ホルマイト等の適当なバインダーを利用して焼成加工した成形触媒を用いることもできる。
【００４１】
マイクロ波照射反応では、接触式又は非接触式の温度センサーを備えた各種の市販装置等を使用できる。また、マイクロ波照射の出力、キャビティの種類（マルチモード、シングルモード）、照射の形態（連続的、断続的）等は、反応のスケールや種類等に応じて任意に決めることができる。マイクロ波の周波数としては、通常、０．３〜３０ＧＨｚである。
具体的な周波数帯としては、ＩＳＭ周波数帯（産業、科学、医療の分野で使用できる電波法での周波数帯）として知られる、２．４５ＧＨｚ帯、５．８ＧＨｚ帯等を利用できる。
【００４２】
本発明の反応では、触媒として固体のゼオライト触媒を使用しているため、反応後の触媒の分離・回収は、濾過、遠心分離等の方法により容易に行うことができる。また、生成したシクロアルキル芳香族化合物の精製も、再結晶、蒸留、カラムクロマトグラフィー等の有機化学上通常用いられる手段により容易に達せられる。
【実施例】
【００４３】
次に、本発明を実施例及び参考例によりさらに具体的に説明するが、本発明はそれらの実施例に限定されるものではない。
（実施例１）
アニソール（Iａ）  ５．０ｍｍｏｌ、シクロヘキサノール（IIＡａ）  １．０ｍｍｏｌ、Ｈ−モルデナイト型ゼオライト  ＣＢＶ９０Ａ（ゼオリスト社製）  １００ｍｇ、１，２−ジクロロベンゼン  １ｍＬの混合物を反応管に入れ、放射温度計を備えたマイクロ波照射装置（ＣＥＭ社製、Ｄｉｓｃｏｖｅｒ、シングルモード型、２．４５ＧＨｚ、マイクロ波最大出力  ３００Ｗ）を用いて、攪拌しながら１９０℃で１０分反応させた。生成物についてガスクロマトグラフ分析およびガスクロマトグラフ質量分析を行った結果、４−シクロヘキシルアニソール（IIIａ）が７８．０％の収率で生成したことがわかった（表１参照）。
【００４４】
（実施例２〜２７）
反応条件（原料、触媒等）を変えて、実施例１と同様に反応及び分析を行い、生成物の収率を測定した結果を表１に示す。
【００４５】
【表１（１）】
2012097015.tif 000010
【００４６】
【表１（２）】
2012097015.tif 000011
【００４７】
（参考例１）
実施例２においてマイクロ波照射装置の代わりにオイルバス加熱装置（理工科学産業社製、ＭＨ−５Ｅ）を用いて反応及び分析を行った。
その結果、IIIａの収率は１７．５％であり、その値はマイクロ波照射装置の反応で得られた実施例２の収率６１．３％よりも低かった（表１参照）。
このことは、マイクロ波照射を用いた本発明の反応が、同じ反応温度・時間でのオイルバスによる通常加熱の反応に比べ、IIIａをより高い収率で効率的に製造できることを示している。
【００４８】
また、アニソール（Iａ）とシクロヘキサノール（IIＡａ）との反応例である実施例２、５及び６では、それぞれ、モルデナイト型、ベータ型及びＹ型の触媒を使用することによって、パラ体である４−シクロヘキシルアニソール（IIIａ）が、それぞれ、６１．３％、４７．０％及び３３．６％の収率で生成したが、IIIａのオルト体である２−シクロヘキシルアニソールも、それぞれ、５．３％、１５．８％及び５３．７％の収率で生成した（表２参照）。それらの値より、実施例２、５及び６におけるパラ体／オルト体の比は、１１．６、３．０及び０．６３と見積もられた。
この結果は、シクロアルカノールの環の大きさが６員環である場合、パラ体のIIIａの収率及びパラ体に対する選択率（パラ体／オルト体の比）は、モルデナイト型＞ベータ型＞Ｙ型で順序で、細孔径の小さいモルデナイト型の触媒が、最も高い収率・選択率でパラ体のシクロアルキル化生成物を与えられることを示すものである。
【００４９】
【表２】
2012097015.tif 000012
【００５０】
さらに、本反応では、ゼオライト型触媒のシリカ／アルミナ比も重要である。
たとえば、実施例２及び実施例４で使用したモルデナイト型触媒の場合、シリカ／アルミナ比はそれぞれ９０及び２４０であり、また、IIIａの収率はそれぞれ６１．３％及び３４．４％であった。
この結果は、モルデナイト型触媒では、シリカ／アルミナ比が９０の触媒の方が２４０の触媒よりも高い収率で目的物を与える傾向があることを示している。
【００５１】
（実施例２８）
アニソール（Iａ）  ２０ｍｍｏｌ、シクロヘキサノール（IIＡａ）  ４．０ｍｍｏｌ、１，２−ジクロロベンゼン  ２ｍＬ、Ｈ−モルデナイト型ゼオライト  ＣＢＶ９０Ａ（ゼオリスト社製）  ３００ｍｇの混合物を反応管に入れ、放射温度計を備えたマイクロ波反応装置（Ｂｉｏｔａｇｅ社製、Ｉｎｉｔｉａｔｏｒ、シングルモード型、２．４５ＧＨｚ、マイクロ波最大出力  ４００Ｗ）を用いて攪拌しながら１９０℃で４５分間反応させた。遠心分離器で固体を上澄み液と分離し、アセトン（５ｍＬ）とトルエン（５ｍＬ×２回）で固体を洗浄した。上澄み液と洗浄液を合わせて、減圧下で濃縮し、カラムクロマトグラフィー（シリカゲル、ヘキサン／酢酸エチル＝１５／１）で生成物を分離した結果、４−シクロヘキシルアニソール（IIIａ）が白色固体として２．４ｍｍｏｌ（収率６１％）得られた。
【００５２】
（実施例２９）
アニソール（Iａ）  ５０ｍｍｏｌ、シクロペンタノール（IIＡａ）  ２．０ｍｍｏｌ、１，２−ジクロロベンゼン  ４ｍＬ、Ｈ−ＺＳＭ−５型ゼオライト  ＣＢＶ５５２５Ｇ（ゼオリスト社製）  ５００ｍｇの混合物を反応管に入れ、放射温度計を備えたマイクロ波反応装置（Ｂｉｏｔａｇｅ社製、Ｉｎｉｔｉａｔｏｒ、シングルモード型、２．４５ＧＨｚ、マイクロ波最大出力  ４００Ｗ）を用いて攪拌しながら２２０℃で１２０分間反応させた。遠心分離器で固体を上澄み液と分離し、アセトン（２０ｍＬ）とトルエン（２０ｍＬ）で固体を洗浄した。上澄み液と洗浄液を合わせて、減圧下で濃縮し、カラムクロマトグラフィー（シリカゲル、ヘキサン／酢酸エチル＝１５／１）で生成物を分離した結果、４−シクロペンチルアニソール（IIIａ）が無色液体として１．２ｍｍｏｌ（収率６１％）得られた。
【００５３】
（実施例３０）
１，４−ベンゾジオキサン（Iｂ）  ４０ｍｍｏｌ、シクロヘキサノール（IIＡａ）  ２．０ｍｍｏｌ、１，２−ジクロロベンゼン  ５ｍＬ、Ｈ−モルデナイト型ゼオライト  ＣＢＶ９０Ａ（ゼオリスト社製）  ５００ｍｇの混合物を反応管に入れ、放射温度計を備えたマイクロ波反応装置（Ｂｉｏｔａｇｅ社製、Ｉｎｉｔｉａｔｏｒ、シングルモード型、２．４５ＧＨｚ、マイクロ波最大出力  ４００Ｗ）を用いて攪拌しながら２４０℃で１２０分間反応させた。遠心分離器で固体を上澄み液と分離し、アセトン（２０ｍＬ）とトルエン（２０ｍＬ）で固体を洗浄した。上澄み液と洗浄液を合わせて、減圧下で濃縮し、カラムクロマトグラフィー（シリカゲル、ヘキサン／酢酸エチル＝１０／１）で生成物を分離した結果、６−シクロヘキシル−１，４−ベンゾジオキサン（IIIｂ）が無色液体として１．３ｍｍｏｌ（収率６４％）得られた。
【００５４】
IIIｂは文献未載の化合物であり、そのスペクトルデータ等は下記の通りであった。
1H-NMR（CDCl3)：δ1.17-1.28（m，1H，シクロヘキシルH)，1.29-1.42（m，4H，シクロヘキシルH)，1.68-1.76（m，1H，シクロヘキシルH)，1.77-1.88（m，4H，シクロヘキシルH)，2.35-2.43（m，1H，CH-C6H4)，4.21-4.26（m，4H，OCH2CH2O)，6.68（dd，J=8.4，2.2  Hz，1H，芳香環H)，6.72（d，J=2.2Hz，1H，芳香環H)，6.78（d，J=8.4Hz，1H，芳香環H).
13C-NMR（CDCl3):δ26.1，26.9，34.6，43.8，64.3，64.5，115.3，116.9，119.7，141.5，141.7，143.2.
IR(KBr):ν1590，1508，1448，1430，1302，1284，1256，1202，1153，1070，1053，922，888，862，810cm-1.
GC-MS（EI，70eV)：m/z（相対強度）218（M+，88)，175（100)，162（19)，149（42)，103（13)，91（14)，78（17)，77（13).
【００５５】
（実施例３１）
２，３−ジヒドロベンゾフラン（Iｃ）  ４０ｍｍｏｌ、シクロヘキサノール（IIＡａ）  ２．０ｍｍｏｌ、１，２−ジクロロベンゼン  ５ｍＬ、Ｈ−モルデナイト型ゼオライト  ＣＢＶ９０Ａ（ゼオリスト社製）  ５００ｍｇの混合物を反応管に入れ、放射温度計を備えたマイクロ波反応装置（Ｂｉｏｔａｇｅ社製、Ｉｎｉｔｉａｔｏｒ、シングルモード型、２．４５ＧＨｚ、マイクロ波最大出力  ４００Ｗ）を用いて攪拌しながら２４０℃で１２０分間反応させた。遠心分離器で固体を上澄み液と分離し、アセトン（２０ｍＬ）とトルエン（２０ｍＬ）で固体を洗浄した。上澄み液と洗浄液を合わせて、減圧下で濃縮し、カラムクロマトグラフィー（シリカゲル、ヘキサン／トルエン＝１／１）で生成物を分離した結果、５−シクロヘキシル−２，３−ジヒドロベンゾフラン（IIIｃ）が無色液体として１．２ｍｍｏｌ（収率６０％）得られた。
【００５６】
IIIｃは文献未載の化合物であり、そのスペクトルデータ等は下記の通りであった。
1H-NMR（CDCl3):δ1.18-1.28（m，1H，シクロヘキシルH)，1.32-1.42（m,4H，シクロヘキシルH)，1.69-1.76（m,1H，シクロヘキシルH)，1.78-1.88（m,4H，シクロヘキシルH)，2.38-2.47（m，1H,CH-C6H4)，3.17（t，J=8.8Hz，2H，CH2CH2O)，4.53（t,J=8.8Hz，2H,CH2O)，6.70（d,J=8.1Hz，1H，芳香環H)，6.93（dd，J=8.1，1.1Hz，1H，芳香環H)，7.04（d，J=1.1Hz，1H，芳香環H).
13C-NMR（CDCl3):δ26.2，27.0，29.9，34.9，44.1，71.1，108.8，123.2，126.2，126.7，140.4，158.1.
IR（KBr):ν1493，1447，1244，1225，1100，984，946，814cm-1.
GC-MS（EI,70eV)：m/z（相対強度)
202（M+，60)，159（100)，146（23)，133（47)，131（16)，117（16)，115（19)，91（19)，77（10).
【産業上の利用可能性】
【００５７】
本発明の方法により、光・電子材料、医・農薬等に関わる機能性化学品あるいはそれらの合成中間体等として有用なシクロアルキル芳香族化合物を、より効率的かつ安全に製造できるため、本発明の利用価値は高く、その工業的意義は多大である。